(57)【要約】      （修正有）【課題】高温においても、長時間に亘って輝度に優れた液晶表示が可能となる液晶表示装置等を提供できるカラーフィルタ用青色顔料、及びそれを青色画素部に含有してなるカラーフィルタを提供する。【解決手段】下記一般式（Ｉ）で表される、塩基性トリアリールメタン染料の、タングステン、ケイ素、リンから選ばれるひとつないしは複数の元素と、酸素とを必須元素として含有するアニオンからなるカラーフィルタ用青色顔料。2011186043.tif 000007【選択図】なし【特許請求の範囲】
【請求項１】
下記一般式（Ｉ）で表される、塩基性トリアリールメタン染料の、タングステン、ケイ素、リンから選ばれるひとつないしは複数の元素と、酸素とを必須元素として含有するアニオンからなるカラーフィルタ用青色顔料。
【化１】
2011186043.tif 000006
〔但し、一般式（Ｉ）中、Ｒ１は同一でも異なっていても良い水素原子、炭素原子数１〜１２のアルキル基、もしくは炭素原子数７〜１６のアラルキル基、Ｘ−は、タングステン、ケイ素、リンから選ばれるひとつないしは複数の元素と、酸素とを必須元素として含有するが、モリブデンは含有しないアニオンである。〕
【請求項２】
アニオンが、タングステンを必須元素として含有するヘテロポリ酸もしくはイソポリ酸のアニオンである請求項１記載のカラーフィルタ用青色顔料。
【請求項３】
アニオンがリンタングステン酸、ケイタングステン酸及びタングステン系イソポリ酸のアニオンである請求項２記載のカラーフィルタ用青色顔料。
【請求項４】
請求項１から３のいずれか一項に記載のカラーフィルタ用青色顔料を青色画素部に含有してなるカラーフィルタ。
【請求項５】
請求項１から３のいずれか一項に記載のカラーフィルタ用青色顔料とポリウレタン樹脂とを青色画素部に含有してなるカラーフィルタ。
【発明の詳細な説明】
【技術分野】
【０００１】
本発明は、カラーフィルタの青色画素部の調製に用いた際に、高温においても長時間に亘って明るい画像表示が可能となる液晶表示装置等を提供できるカラーフィルタ用青色顔料及びそれを青色画素部に含有してなるカラーフィルタに関する。
【背景技術】
【０００２】
液晶表示装置等のカラーフィルタは、赤色画素部（Ｒ）、緑色画素部（Ｇ）及び青色画素部（Ｂ）を有する。これらの各画素部は、いずれも有機顔料が分散した合成樹脂の薄膜が基板上に設けられた構造であり、有機顔料としては、赤、緑及び青の各色の有機顔料が用いられている。
これら画素部のうち、青色画素部を形成するための青色有機顔料としては、一般に、ε型銅フタロシアニン顔料（Ｃ．Ｉ．ピグメントブルー１５：６）が用いられており、必要に応じて調色のために、これに紫色有機顔料のジオキサジンバイオレット顔料（Ｃ．Ｉ．ピグメントバイオレット２３）が少量併用されている。
【０００３】
カラーフィルタを作成する際の有機顔料は、従来の汎用用途とは全く異なる特性、具体的には、液晶表示装置等の表示画面がよりハッキリ見える様にする（高コントラスト化）、或いは、同じく表示画面がより明るくなる様にする（高輝度化）等の要求がある。特に青色画素部（Ｂ）に用いる有機顔料には、高輝度化がとりわけ要求されている。
【０００４】
この様な高輝度化に対応するために、輝度の点においてはε型銅フタロシアニン顔料より優れた、トリアリールメタン染料をカラーフィルタの青色画素部に用いることが最近検討されてきている。
【０００５】
具体的に、特許文献１では、隣接して配置された異なる分光特性を有する複数の着色層を備え、該複数の着色層のうちの少なくとも１つの着色層はポリマー鎖に化学的に結合したトリフェニルメタン染料を含有するカラーフィルタが記載されている。特許文献２には、青色着色層に、トリフェニルメタン染料を含有する染料顔料複合型カラーフィルタが記載されている。
【０００６】
特許文献１の様なカラーフィルタにおいては、染料とバインダー樹脂層とが重合により化学的に結合しており、単に染料をバインダー樹脂に分散して形成した得た青色画素部に比べれば、より長い時間高温に曝されても輝度を維持できるが、その耐熱性は不充分であった。特許文献２の様なカラーフィルタにおいては、単に染料をバインダー樹脂に分散して形成した得た青色画素部であり、その耐熱性は極めて不充分であった。この様に、トリアリールメタン染料では、輝度の高温での劣化が激しく、実用性に乏しかった。
【０００７】
一方、トリアリールメタン染料の諸特性を改良したトリアリールメタン顔料が古くから知られている。典型的なトリアリールメタン顔料としては、塩基性トリアリールメタン染料であるビクトリアピュアブルーＬを、リンモリブデン酸やリンタングステンモリブデン酸の様なヘテロポリ酸でレーキ化して得られたトリアリールメタン顔料である、Ｃ．Ｉ．ピグメントブルー１などが知られている。
【０００８】
しかしながら、これらトリアリールメタン顔料をカラーフィルタの青色画素部の調製に用いても、やはり２００℃を超える高温の下では、依然として長時間に亘って満足のいく輝度を維持できず、耐熱性の点では不充分であるというのが実態である。
【先行技術文献】
【特許文献】
【０００９】
【特許文献１】特開２０００−１６２４２９公報
【００１０】
【特許文献２】特開２００９−１８６６５７公報
【発明の開示】
【発明が解決しようとする課題】
【００１１】
本発明が解決しようとする課題は、カラーフィルタの青色画素部の調製に用いた際に、高温においても長時間に亘って輝度に優れた液晶表示が可能となる液晶表示装置等を提供できるカラーフィルタ用青色顔料及びそれを青色画素部に含有してなるカラーフィルタを提供することにある。
【課題を解決するための手段】
【００１２】
本発明者らは、前記実状に鑑みて鋭意検討した結果、青色画素部に含めるトリアリールメタン顔料として、塩基性トリアリールメタン染料カチオンの対アニオンが、特定の元素群から選ばれる元素と酸素とを必須元素として含有するアニオンである場合に、選択的にカラーフィルタ青色画素部の輝度の耐熱性を大きく改善できることを見い出し、本発明を完成するに至った。
【００１３】
即ち本発明は、下記一般式（Ｉ）で表される、塩基性トリアリールメタン染料の、タングステン、ケイ素、リンから選ばれるひとつないしは複数の元素と、酸素とを必須元素として含有するアニオンからなるカラーフィルタ用青色顔料。
【００１４】
【化１】
2011186043.tif 000002
〔但し、一般式（Ｉ）中、Ｒ１は同一でも異なっていても良い水素原子、炭素原子数１〜１２のアルキル基、もしくは炭素原子数７〜１６のアラルキル基、Ｘ−は、タングステン、ケイ素、リンから選ばれるひとつないしは複数の元素と、酸素とを必須元素として含有するが、モリブデンは含有しないアニオンである。〕を提供する。
【００１５】
また本発明は、上記一般式（Ｉ）記載のカラーフィルタ用青色顔料を青色画素部に含有してなるカラーフィルタを提供する。
【発明の効果】
【００１６】
本発明のカラーフィルタ用青色顔料は、特定一般式（Ｉ）で表される様な、塩基性トリアリールメタン染料の特定の塩なので、液晶表示装置等のカラーフィルタの輝度の耐熱性を大きく改善できるという格別顕著な技術的効果を奏する。
本発明のカラーフィルタは、青色画素部に、特定一般式（Ｉ）で表される様な、塩基性トリアリールメタン染料の特定の塩を含有するので、長時間に亘りより明るい画像表示が可能な液晶表示装置等を提供できるという格別顕著な技術的効果を奏する。
【発明を実施するための最良の形態】
【００１７】
以下、本発明の詳細について説明する。
本発明は、一般式（Ｉ）で表される、塩基性トリアリールメタン染料の、タングステン、ケイ素、リンから選ばれるひとつないしは複数の元素と、酸素とを必須元素として含有するアニオンからなるカラーフィルタ用青色顔料に関する。
【００１８】
【化２】
2011186043.tif 000003
〔但し、一般式（Ｉ）中、Ｒ１は同一でも異なっていても良い水素原子、炭素原子数１〜１２のアルキル基、もしくは炭素原子数７〜１６のアラルキル基、Ｘ−は、タングステン、ケイ素、リンから選ばれるひとつないしは複数の元素と、酸素とを必須元素として含有するが、モリブデンは含有しないアニオンである。〕
【００１９】
この際の塩基性トリアリールメタン染料としては、例えばＣ．Ｉ．ソルベントブルー２、同３、同４、同５、同６、同２３、同４３、同７２、同１２４、Ｃ．Ｉ．ベーシックブルー７、同２６が挙げられる。これらは一種類のものを単独で用いても二種以上の混合物で用いても良いが、色相面からＣ．Ｉ．ベーシックブルー７が好ましい。
【００２０】
本発明のカラーフィルタ用青色顔料の原料となる塩基性トリアリールメタン染料は、上記一般式（Ｉ）で説明すると、ベンジル基、フェネチル基、３−フェニルプロピル基、ナフチルメチル基、２−ナフチルエチル基などの炭素原子数７〜１６のアラルキル基であっても良いが、少なくとも顔料とした際の着色力が高い点で、Ｒ１は、水素原子もしくはアルキル基であることが好ましく、なかでも水素原子もしくはメチル基、エチル基、プロピル基、ブチル基などの炭素原子数１〜４の低級アルキル基であることが特に好ましい。
【００２１】
ちなみに、このＣ．Ｉ．ベーシックブルー７は、上記一般式（Ｉ）において、６つのＲ１のうち、ナフタレン環に結合した窒素上のＲ１の一つは水素原子であり、残りのＲ１がいずれもエチル基であり、Ｘ−が塩素イオンである塩基性トリアリールメタン染料である。これ自体は水溶性であり染料であるため、カラーフィルタ用には適さない。それゆえ、後記するレーキ化により、染料中の塩素イオンであるＸ−を別のアニオンに置換し水不溶性の顔料とする。
【００２２】
一般式（Ｉ）におけるアニオンＸ−は、タングステン、ケイ素、リンから選ばれるひとつないしは複数の元素と、酸素とを必須元素として含有するアニオンを表す。但し、後記する技術的理由から、このアニオン中にはモリブデンが含まれてはならない。
【００２３】
アニオンＸ−のなかでも、タングステンを必須元素として含有するヘテロポリ酸もしくはイソポリ酸のアニオン、特に、リンタングステン酸、ケイタングステン酸及びタングステン系イソポリ酸のアニオンが好ましい。
【００２４】
この様なタングステンを必須元素として含有するヘテロポリ酸もしくはイソポリ酸のアニオンとしては、例えば、ケギン型リンタングステン酸イオンα−[ＰＷ１２Ｏ４０]３−、ドーソン型リンタングステン酸イオンα−[Ｐ２Ｗ１８Ｏ６２]６−、β−[Ｐ２Ｗ１８Ｏ６２]６−、ケギン型ケイタングステン酸イオンα−[ＳｉＷ１２Ｏ４０]４−、β−[ＳｉＷ１２Ｏ４０]４−、γ−[ＳｉＷ１２Ｏ４０]４−、さらにその他の例として[Ｐ２Ｗ１７Ｏ６１]１０−、[Ｐ２Ｗ１５Ｏ５６]１２−、[Ｈ２Ｐ２Ｗ１２Ｏ４８]１２−、[ＮａＰ５Ｗ３０Ｏ１１０]１４−、α−[ＳｉＷ９Ｏ３４]１０−、γ−[ＳｉＷ１０Ｏ３６]８−、α−[ＳｉＷ１１Ｏ３９]８−、β−[ＳｉＷ１１Ｏ３９]８−、[Ｗ６Ｏ１９]２−、[Ｗ１０Ｏ３２]４−、ＷＯ４２−等が挙げられる。
【００２５】
また、タングステンを必須元素として含有するヘテロポリ酸もしくはイソポリ酸のアニオン以外のアニオンＸ−のなかでは、ケイ素、リンから選ばれる元素と、酸素とからなるアニオンが好ましい。
【００２６】
この様なケイ素、リンから選ばれる元素と、酸素とからなるアニオンとしては、ＳｉＯ３２−、ＰＯ４３−が挙げられる。
【００２７】
特に合成とレーキ化の後処理の容易さから、ケギン型リンタングステン酸イオン、ドーソン型リンタングステン酸イオン、ケギン型ケイタングステン酸イオン等のヘテロポリ酸アニオン、[Ｗ１０Ｏ３２]４−等のイソポリ酸アニオンが好ましい。
【００２８】
逆にアニオンＸ−として、上記元素群に含まれないモリブデンを含有するアニオンは、輝度Ｙの高温での劣化が激しく、カラーフィルタ用の顔料としては好ましくない。このようなアニオンとしては、例えば、α−[ＰＭｏ１２Ｏ４０]３−、α−[ＰＷ１１ＭｏＯ４０]３−、α−[ＰＷ９Ｍｏ３Ｏ４０]３−、α−[ＰＷ３Ｍｏ９Ｏ４０]３−、α−[ＳｉＭｏ１２Ｏ４０]４−、α−[Ｐ２Ｍｏ１８Ｏ６２]６−、[Ｍｏ２Ｏ７]２−、[Ｍｏ６Ｏ１９]２−、[Ｍｏ８Ｏ２６]４−等が挙げられる。
【００２９】
レーキ化には、塩基性トリアリールメタン染料と共に、上記特定の元素から選ばれるひとつないしは複数の元素と、酸素とを必須元素として含有するアニオンを供給する化合物は、公知慣用の方法で製造したり、市販品をそのまま用いることが出来る。この様な化合物としては、例えば、対応するヘテロポリ酸塩、イソポリ酸塩、或いは珪酸塩、燐酸塩等が挙げられる。これら各種塩としては、ナトリウム、リチウム、カリウム等の一価金属塩であることが、水溶性に優れ、後記するレーキ化が容易となるので好ましい。
【００３０】
本発明の顔料は、一般式（Ｉ）の顔料構造全体の分子量のうちの、塩基性トリアリールメタン染料由来構造のカチオン部分の分子量が大きいほど、色相としては好ましいものとなることが予想されるため、高温での輝度の耐熱性が満足できる場合には、それの対アニオンＸ−の分子量は出来るだけ小さくなる様にすることが好ましい。この様な観点から、上記特定の元素から選ばれるひとつないしは複数の元素と、酸素とを必須元素として含有するアニオンを供給する化合物を選択することが好ましい。
【００３１】
尚、本発明の顔料を得るに当たって用いる、アニオンＸ−を供給する化合物は、一種類のものを単独で用いても二種以上の混合物で用いても良い。アニオンＸ−を供給する上記した化合物として二種以上の混合物を用いて後記するレーキ化を行った場合には、異なるアニオンＸ−を有する本発明の顔料の混合物となる。もちろん、レーキ顔料を製造する時点でＸ−を予め混合しておいてレーキ化しても良いし、別々にレーキ顔料を製造しておいて、後から混合しても良い。
【００３２】
一般式（Ｉ）で表されるカラーフィルタ用青色顔料は、特定の塩基性トリアリールメタン染料を、特定の元素から選ばれるひとつないしは複数の元素と、酸素とを必須元素として含有する化合物でレーキ化することで得ることが出来る。
【００３３】
このレーキ化は、例えば、特定の塩基性トリアリールメタン染料を水に溶解させて水溶液とした後、この水溶液と、特定の元素から選ばれるひとつないしは複数の元素と、酸素とを必須元素として含有する化合物またはその水溶液や水分散液とを、理論的には等モル比とし、必要に応じて加熱しながら撹拌混合することで、対応する一般式（Ｉ）の顔料が生成する。レーキ化が進むにつれ、顔料が析出してくるため、その析出が完了したところで、濾過を行い次いで固形物を洗浄濾別することで、一般式（Ｉ）の顔料のウエットケーキが得られる。ウエットケーキは、乾燥粉砕することでパウダー状またはグラニュール状の乾燥顔料とすることが出来る。本発明の顔料は、これらウエットケーキ、乾燥粉体のいずれの形態でも、カラーフィルタの調製に用いることが出来る。
【００３４】
本発明の顔料は、カラーフィルタ用顔料であるため、金属やイオン成分が、極力、当該顔料中に含まれていないことが、良好なコントラストや輝度を長期間に亘り維持した画像表示を液晶表示装置で行うためには好ましい。特に、塩化物塩となった塩基性トリアリールメタン染料と、ナトリウム塩となった上記アニオンを供給する化合物を用いた場合には、レーキ化に伴い塩化ナトリウムが生成するため、注意深くそれを除去精製することが求められる。
【００３５】
この洗浄の目安は、例えば、洗浄水の比電導度が原水の比電導度＋２０μＳ／ｃｍ以下となるまでである。この精製に当たっては、アルカリ洗浄、酸洗浄、有機溶剤洗浄による精製のほか、イオン交換膜による精製を用いることもできる。
【００３６】
上記した濾別、洗浄後の乾燥としては、例えば、乾燥機に設置した加熱源による８０〜１２０℃の加熱等により、顔料の脱水及び／又は脱溶剤をする回分式あるいは連続式の乾燥等が挙げられ、乾燥機としては一般に箱型乾燥機、バンド乾燥機、スプレードライヤー等がある。また、乾燥後の粉砕は、比表面積を大きくしたり一次粒子の平均粒子径を小さくするための操作ではなく、例えば箱型乾燥機、バンド乾燥機を用いた乾燥の場合の様に顔料がランプ状等となった際にその顔料を解して粉体化するために行うものであり、例えば、乳鉢、ハンマーミル、ディスクミル、ピンミル、ジェットミル等による粉砕等が挙げられる。
【００３７】
こうして得られた顔料は、レーキ化後、顔料の一次粒子の平均粒子径が１００ｎｍ以下の場合は、特段の後工程を経ずにそのままカラーフィルタ用顔料として用いることが可能であるが、平均粒子径が１００ｎｍより大きい場合には、ニーダー、ミックスマーラー、スーパーミキサー、トリミックス、ＫＣＫミル、フーバーマーラー等で顔料粒子をより細かくしてから用いることが好ましい。
【００３８】
本発明において上記平均粒子径とは、次の様に測定される。まず、透過型電子顕微鏡または走査型電子顕微鏡で視野内の粒子を撮影する。そして、二次元画像上の、凝集体を構成する一次粒子の５０個につき、個々の粒子の内径の最長の長さ（最大長）を求める。個々の粒子の最大長の平均値を一次粒子の平均粒子径とする。
【００３９】
本発明のカラーフィルタ用青色顔料は、それ単独で用いても、その他の公知慣用の青色有機顔料や紫色有機顔料と併用して用いることも出来る。この様な青色有機顔料としては、例えばＣ．Ｉ．ピグメントブルー１５：６、同６０が、紫色有機顔料としては、Ｃ．Ｉ．ピグメントバイオレット２３等が挙げられる。
【００４０】
本発明のカラーフィルタ用顔料は、従来公知の方法でカラーフィルタ青色画素部の形成に使用することができる。
【００４１】
本発明にかかるカラーフィルタ用顔料の分散方法で代表的な方法としては、フォトリソグラフィー法であり、これは、後記する光硬化性組成物を、カラーフィルタ用の透明基板のブラックマトリックスを設けた側の面に塗布、加熱乾燥（プリベーク）した後、フォトマスクを介して紫外線を照射することでパターン露光を行って、画素部に対応する箇所の光硬化性化合物を硬化させた後、未露光部分を現像液で現像し、非画素部を除去して画素部を透明基板に固着させる方法である。この方法では、光硬化性組成物の硬化着色皮膜からなる画素部が透明基板上に形成される。
【００４２】
赤色、緑色、青色の色ごとに、後記する光硬化性組成物を調製して、前記した操作を繰り返すことにより、所定の位置に赤色、緑色、青色の着色画素部を有するカラーフィルタを製造することができる。本発明のカラーフィルタ用顔料からは、青色画素部を形成することができる。尚、赤色画素部および緑色画素部を形成するための光硬化性組成物を調製するには、公知慣用の赤色顔料と緑色顔料を使用することができる。
【００４３】
赤色画素部を形成するための顔料としては、例えば、Ｃ．Ｉ．ピグメントレッド１７７、同２０９、同２４２、同２５４等が、緑色画素部を形成するための顔料としては、例えば、Ｃ．Ｉ．ピグメントグリーン７、同１０、同３６、同４７、同５８等が挙げられる。これら赤色画素部と緑色画素部の形成には、黄色顔料を併用することもできる。その後、必要に応じて、未反応の光硬化性化合物を熱硬化させるために、カラーフィルタ全体を加熱処理（ポストベーク）することもできる。
【００４４】
後記する光硬化性組成物をガラス等の透明基板上に塗布する方法としては、例えば、スピンコート法、ロールコート法、インクジェット法等が挙げられる。
【００４５】
透明基板に塗布した光硬化性組成物の塗膜の乾燥条件は、各成分の種類、配合割合等によっても異なるが、通常、５０〜１５０℃で、１〜１５分間程度である。また、光硬化性組成物の光硬化に用いる光としては、２００〜５００ｎｍの波長範囲の紫外線、あるいは可視光を使用するのが好ましい。この波長範囲の光を発する各種光源が使用できる。
【００４６】
現像方法としては、例えば、液盛り法、ディッピング法、スプレー法等が挙げられる。光硬化性組成物の露光、現像の後に、必要な色の画素部が形成された透明基板は水洗いし乾燥させる。こうして得られたカラーフィルタは、ホットプレート、オーブン等の加熱装置により、９０〜２８０℃で、所定時間加熱処理（ポストベーク）することによって、着色塗膜中の揮発性成分を除去すると同時に、光硬化性組成物の硬化着色皮膜中に残存する未反応の光硬化性化合物が熱硬化し、カラーフィルタが完成する。
【００４７】
カラーフィルタの青色画素部を形成するための光硬化性組成物は、本発明のカラーフィルタ用顔料と、分散剤と、光硬化性化合物と、有機溶剤とを必須成分とし、必要に応じて熱可塑性樹脂を用いて、これらを混合することで調製することができる。青色画素部を形成する着色樹脂皮膜に、カラーフィルタの実生産で行われるベーキング等に耐え得る強靱性等が要求される場合には、前記光硬化性組成物を調製するに当たって、光硬化性化合物だけでなく、この熱可塑性樹脂を併用することが不可欠である。熱可塑性樹脂を併用する場合には、有機溶剤としては、それを溶解するものを使用するのが好ましい。
【００４８】
前記光硬化性組成物の製造方法としては、本発明のカラーフィルタ用顔料と、有機溶剤と分散剤とを必須成分として使用し、これらを混合し均一となる様に攪拌分散を行って、まずカラーフィルタの青色画素部を形成するための顔料分散液を調製してから、そこに、光硬化性化合物と、必要に応じて熱可塑性樹脂や光重合開始剤等を加えて前記光硬化性組成物とする方法が一般的である。ここで分散剤、有機溶剤は、前記のものが使用可能である。
【００４９】
前記顔料分散液の調製に使用される分散剤としては、例えば、カチオン系、アニオン系、ノニオン系や両性等の適宜の分散剤を使用することができるが、降伏値の小さい顔料分散液を得る意味においてはポリマー分散剤が好ましい。本発明においてポリマー分散剤は、主鎖の構造が何かで分類し呼称するものとする。発明におけるポリマー分散剤としては、直鎖状、多分岐状であるポリマー、具体的には、アクリル樹脂、ポリウレタン樹脂、ポリエステル樹脂等を挙げることができるが、なかでもポリウレタン樹脂が、輝度の耐熱性の水準が、その他の構造からなるポリマー分散剤よりも高いので好適である。
【００５０】
このような分散剤は商業的に入手することができ、例えば、Ｄｉｓｐｅｒｂｙｋ−２０００、Ｄｉｓｐｅｒｂｙｋ−２００１、Ｄｉｓｐｅｒｂｙｋ−１６１、Ｄｉｓｐｅｒｂｙｋ−１６２、Ｄｉｓｐｅｒｂｙｋ−１６５、Ｄｉｓｐｅｒｂｙｋ−１６７、Ｄｉｓｐｅｒｂｙｋ−１７０、Ｄｉｓｐｅｒｂｙｋ−１８２、Ｄｉｓｐｅｒｂｙｋ−２１５５、Ｄｉｓｐｅｒｂｙｋ−２１６４（以上、ビックケミー（ＢＹＫ）社製）、ソルスパース２４０００、ソルスパース３７０００、ソルスパース５６０００、ソルスパース７６５００（ルーブリゾール（株）社製）、アジスパーＰＢ８２１、アジスパーＰＢ８２２、アジスパーＰＢ８２３、アジスパーＰＢ８２４、アジスパーＰＢ８２７、アジスパーＰＢ８８０、アジスパーＰＢ８８１（以上、味の素ファインテクノ株式会社製）等を挙げることができる。
【００５１】
この様なポリマー分散剤としては、本発明においてはポリウレタン樹脂の一種に分類される、幹ポリマーとして、直鎖状（リニアー）ポリウレタン１分子に、枝ポリマーとして、ポリエステル及び／又はポリエーテルからなる２分子以上がグラフト結合した構造の櫛型ポリマーは、カラーフィルタとした際の輝度の耐熱性の水準が、幹ポリマー部がポリエチレンイミン、枝ポリマー部がε−カプロラクトンの開環重合体で構成される櫛型ポリマーの様な、その他の構造からなるポリマー分散剤に比べて、高いので最適である。
【００５２】
当該ポリウレタン樹脂に含まれるポリエステル構造としては、例えばヒドロキシカルボン酸の縮合ポリエステルや、各種ジオールと各種ジカルボン酸の縮合ポリエステルや、ε−カプロラクトンの開環重合体が、一方、同ポリエーテル構造としては、例えばエチレンオキサイド開環重合体、プロピレンオキサイド開環重合体、テトラヒドロフラン開環重合体、或いはエチレンオキサイド、プロピレンオキサイド、テトラヒドロフランから選ばれる二種以上のランダムかブロック開環共重合体が挙げられる。
【００５３】
上記最適なポリマー分散剤は、幹ポリマー中のウレタン結合が顔料吸着部として、枝ポリマーのポリエステル及び／又はポリエーテルが樹脂相溶部（例えば、後記する光硬化性化合物や必要に応じて併用される熱可塑性樹脂等に対して相溶性がある部分）として主に機能し、上記優れた耐熱性を特異的に発現する。もちろん、カルボキシル基が塩基で中和された塩やアミノ基が酸で中和された塩の様なイオン化した原子団を含んでいれば、これらも副次的に顔料吸着部や樹脂相溶部として機能する。上記した最適なポリマー分散剤としては、Ｄｉｓｐｅｒｂｙｋ−１８２、Ｄｉｓｐｅｒｂｙｋ−２１６４がある。
【００５４】
顔料分散液を調製する際の分散剤の含有量は、画素に適切な強度をもたせる等の理由から、顔料１００質量部に対して、通常、１００質量部以下、好ましくは０．５〜１００質量部、さらに好ましくは１〜７０質量部、特に好ましくは１０〜６０質量部である。
【００５５】
光硬化性組成物の調製に使用することができる熱可塑性樹脂としては、例えば、アクリル系樹脂、ポリアミド系樹脂、ポリイミド系樹脂、スチレンマレイン酸系樹脂、スチレン無水マレイン酸系樹脂等が挙げられる。
【００５６】
光硬化性化合物としては、例えば、１，６−ヘキサンジオールジ（メタ）アクリレート、エチレングリコールジ（メタ）アクリレート、ネオペンチルグリコールジ（メタ）アクリレート、トリエチレングリコールジ（メタ）アクリレート、ビス〔（メタ）アクリロキシエトキシ〕ビスフェノールＡ、３−メチルペンタンジオールジ（メタ）アクリレート等のような２官能モノマー、トリメチルロールプロパトントリ（メタ）アクリレート、ペンタエリスリトールトリ（メタ）アクリレート、トリス〔（メタ）アクリロキシエトキシ〕イソシアヌレート、ジペンタエリスリトールヘキサ（メタ）アクリレート、ジペンタエリスリトールペンタ（メタ）アクリレート等の比較的分子量の小さな多官能モノマー、ポリエステル（メタ）アクリレート、ポリウレタン（メタ）アクリレート、ポリエーテル（メタ）アクリレート等の様な比較的分子量の大きな多官能モノマーが挙げられる。
【００５７】
光重合開始剤としては、例えばアセトフェノン、ベンゾフェノン、ベンジルジメチルケタノール、ベンゾイルパーオキサイド、２−クロロチオキサントン、１，３−ビス（４’−アジドベンザル）−２−プロパン、１，３−ビス（４’−アジドベンザル）−２−プロパン−２’−スルホン酸、４，４’−ジアジドスチルベン−２，２’−ジスルホン酸等が挙げられる。市販の光重合開始剤としては、たとえば、チバスペシャルティーケミカルズ社製「イルガキュア（商標名）−１８４」、「イルガキュア（商標名）−３６９」、「ダロキュア（商標名）−１１７３」、ＢＡＳＦ社製「ルシリン−ＴＰＯ」、日本化薬社製「カヤキュアー（商標名）ＤＥＴＸ」、「カヤキュアー（商標名）ＯＡ」、ストーファー社製「バイキュアー１０」、「バイキュアー５５」、アクゾー社製「トリゴナールＰＩ」、サンド社製「サンドレー１０００」、アップジョン社製「デープ」、黒金化成社製「ビイミダゾール」などがある。
【００５８】
また上記光重合開始剤に公知慣用の光増感剤を併用することもできる。光増感剤としては、たとえば、アミン類、尿素類、硫黄原子を有する化合物、燐原子を有する化合物、塩素原子を有する化合物またはニトリル類もしくはその他の窒素原子を有する化合物等が挙げられる。これらは、単独で用いることも、２種以上を組み合わせて用いることもできる。
【００５９】
光重合開始剤の配合率は、特に限定されるものではないが、質量基準で、光重合性あるいは光硬化性官能基を有する化合物に対して０．１〜３０％の範囲が好ましい。０．１％未満では、光硬化時の感光度が低下する傾向にあり、３０％を超えると、顔料分散レジストの塗膜を乾燥させたときに、光重合開始剤の結晶が析出して塗膜物性の劣化を引き起こすことがある。
【００６０】
前記した様な各材料を使用して、質量基準で、本発明のカラーフィルタ用顔料１００部当たり、３００〜１０００部の有機溶剤と、１〜１００部の分散剤とを、均一となる様に攪拌分散して前記顔料分散液を得ることができる。次いでこの顔料分散液に、本発明のカラーフィルタ用顔料１部当たり、熱可塑性樹脂と光硬化性化合物の合計が３〜２０部、光硬化性化合物１部当たり０．０５〜３部の光重合開始剤と、必要に応じてさらに有機溶剤を添加し、均一となる様に攪拌分散してカラーフィルタ青色画素部を形成するための光硬化性組成物を得ることができる。
【００６１】
現像液としては、公知慣用の有機溶剤やアルカリ水溶液を使用することができる。特に前記光硬化性組成物に、熱可塑性樹脂または光硬化性化合物が含まれており、これらの少なくとも一方が酸価を有し、アルカリ可溶性を呈する場合には、アルカリ水溶液での洗浄がカラーフィルタ青色画素部の形成に効果的である。
【００６２】
顔料分散法のうち、フォトリソグラフィー法によるカラーフィルタ青色画素部の製造方法について詳記したが、本発明のカラーフィルタ用顔料を使用して調製されたカラーフィルタ青色画素部は、その他の電着法、転写法、ミセル電解法、ＰＶＥＤ（Ｐｈｏｔｏｖｏｌｔａｉｃ  Ｅｌｅｃｔｒｏｄｅｐｏｓｉｔｉｏｎ）法、インクジェット法、反転印刷法、熱硬化法等の方法で青色画素部を形成して、カラーフィルタを製造してもよい。
【００６３】
カラーフィルタは、赤色顔料、緑色顔料、ならびに本発明のカラーフィルタ用顔料を使用して得た各色の光硬化性組成物を使用し、平行な一対の透明電極間に液晶材料を封入し、透明電極を不連続な微細区間に分割すると共に、この透明電極上のブラックマトリクスにより格子状に区分けされた微細区間のそれぞれに、赤、緑および青のいずれか１色から選ばれたカラーフィルタ着色画素部を交互にパターン状に設ける方法、あるいは基板上にカラーフィルタ着色画素部を形成した後、透明電極を設ける様にすることで得ることができる。
【００６４】
本発明のカラーフィルタ用顔料は、鮮明性と明度、優れたより赤味の色相を有する青色顔料であり、カラーフィルタ用途の他、塗料、プラスチック（樹脂成型品）、印刷インク、ゴム、レザー、捺染、静電荷像現像用トナー、インクジェット記録用インキ、熱転写インキ等の着色にも適用することができる。
【００６５】
以下、実施例および比較例を用いて本発明をさらに詳細に説明する。以下の実施例および比較例において、「部」および「％」は、いずれも質量基準である。
【実施例１】
【００６６】
＜ドーソン型リンタングステン酸溶液の合成＞
タングステン酸ナトリウム二水和物（和光純薬株式会社製試薬）４５．５部、８９．１％リン酸（東京化成株式会社製試薬）６０．８部を２３２．２部の水に溶解し、７時間加熱還流した。臭素水を４滴投入後冷却し、得られた淡黄色溶液をそのまま後記するレーキ顔料化工程で使用した。この淡黄色溶液を３１ＰＮＭＲにて分析したところ、α体、β体のドーソン型リンタングステン酸イオンのみが検出され、２種のヘテロポリ酸の混合物であることが確認できた。
＜ドーソン型リンタングステン酸レーキ顔料P2W18の合成＞
Ｃ．Ｉ．ベーシックブルー７（東京化成株式会社製試薬）１９．５部を水１２００部に投入し、４０℃で攪拌させて溶解した。該溶液に上記した淡黄色溶液を投入し、そのまま４０℃で１時間攪拌した。ついで内温を８０℃に上げ、さらに該温度で１時間攪拌した。冷却後ろ過し、１０００部の水で３回洗浄した。得られた固体を９０℃で乾燥させた後、黒青色固体が５０．５部得られた。該固体を市販のジューサーにて粉砕して、一般式（Ｉ）において、ナフタレン環に結合した窒素上のＲ１の一つは水素原子であり、残りのＲ１がいずれもエチル基であり、Ｘ−がリンタングステン酸からなるアニオンであるトリアリールメタン系レーキ顔料を得た。
【実施例２】
【００６７】
＜ケギン型リンタングステン酸レーキ顔料PW12の合成＞
Ｃ．Ｉ．ベーシックブルー７（同上）１６．１部を水１２００部に投入し、４０℃で攪拌させて溶解した。該溶液にケギン型リンタングステン酸水和物（アルドリッチ社製試薬）４３．０部を水４００部に溶解させた溶液を投入し、そのまま４０℃で１時間攪拌した。ついで内温を８０℃に上げ、さらに該温度で１時間攪拌した。冷却後ろ過し、１０００部の水で３回洗浄した。得られた固体を９０℃で乾燥させた後、黒青色固体が５０．２部得られた。該固体を市販のジューサーにて粉砕して、一般式（Ｉ）において、ナフタレン環に結合した窒素上のＲ１の一つは水素原子であり、残りのＲ１がいずれもエチル基であり、Ｘ−がリンタングステン酸からなるアニオンであるトリアリールメタン系レーキ顔料を得た。
【実施例３】
【００６８】
＜ケギン型ケイタングステン酸レーキ顔料SiW12の合成＞
Ｃ．Ｉ．ベーシックブルー７（同上）２０．４部を水１２００部に投入し、４０℃で攪拌させて溶解した。該溶液にケギン型ケイタングステン酸水和物（和光純薬株式会社製試薬）３９．４部を水４００部に溶解させた溶液を投入し、そのまま４０℃で１時間攪拌した。ついで内温を８０℃に上げ、さらに該温度で１時間攪拌した。冷却後ろ過し、１０００部の水で３回洗浄した。得られた固体を９０℃で乾燥させた後、黒青色固体が５１．０部得られた。該固体を市販のジューサーにて粉砕して、一般式（Ｉ）において、ナフタレン環に結合した窒素上のＲ１の一つは水素原子であり、残りのＲ１がいずれもエチル基であり、Ｘ−がケイタングステン酸からなるアニオンであるトリアリールメタン系レーキ顔料を得た。
【実施例４】
【００６９】
＜イソポリ酸W10O32の合成＞
タングステン酸ナトリウム二水和物（同上）３．３０部を水２０．６部に溶解し、攪拌しながら加熱還流させた。この溶液に３５％塩酸（和光純薬株式会社製試薬）２．０８部を水５．１８部で希釈した塩酸を、攪拌下滴下した。そのまま加熱還流を３分間継続し、冷却しタングステン系イソポリ酸溶液を得た。(参考文献：M.Fournier著, Inorganic Syntheses, 27巻、p81, 1992年)
＜イソポリ酸系レーキ顔料の合成(W10O32)＞
Ｃ．Ｉ．ベーシックブルー７（同上）１．７１部を水８０部に投入し、４０℃で攪拌させて溶解した。該溶液に上記で得られたイソポリ酸溶液を５分間かけて滴下し、そのまま４０℃で１時間攪拌した。ついで内温を８０℃に上げ、さらに該温度で１時間攪拌した。冷却後ろ過し、１００部の水で３回洗浄した。得られた固体を９０℃で乾燥させた後、黒青色固体が３．６９部得られた。該固体を乳鉢で粉砕して、一般式（Ｉ）において、ナフタレン環に結合した窒素上のＲ１の一つは水素原子であり、残りのＲ１がいずれもエチル基であり、Ｘ−が1/4 W10O32−からなるアニオンであるトリアリールメタン系レーキ顔料を得た。
【実施例５】
【００７０】
＜PW12 / SiW12併用系レーキ顔料の合成＞
Ｃ．Ｉ．ベーシックブルー７（同上）１．７１部を水８０部に投入し、４０℃で攪拌させて溶解した。下表に示した量のケギン型リンタングステン酸水和物（同上）とケギン型ケイタングステン酸水和物（同上）を水２０部に溶解させた溶液を、該溶液に、５分間かけて滴下し、そのまま４０℃で１時間攪拌した。ついで内温を８０℃に上げ、さらに該温度で１時間攪拌した。冷却後ろ過し、１００部の水で３回洗浄した。得られた黒青色固体を９０℃で乾燥させた後秤量した。ついで該固体を乳鉢で粉砕して、一般式（Ｉ）において、ナフタレン環に結合した窒素上のＲ１の一つは水素原子であり、残りのＲ１がいずれもエチル基であり、Ｘ−がリンタングステン酸及びケイタングステン酸の両アニオンであるトリアリールメタン系レーキ顔料混合物を得た。
【００７１】
【表１】
2011186043.tif 000004
【００７２】
〔比較例１〕
＜ケギン型ケイモリブデン酸レーキ顔料SiMo12の合成＞
Ｃ．Ｉ．ベーシックブルー７（同上）２６．４部を水１２００部に投入し、４０℃で攪拌させて溶解した。ケギン型ケイモリブデン酸水和物（和光純薬製試薬）３７．７部を水４００部に溶解させた溶液を、該溶液に投入し、そのまま４０℃で１時間攪拌した。ついで内温を８０℃に上げ、さらに該温度で１時間攪拌した。冷却後ろ過し、１０００部の水で３回洗浄した。得られた固体を９０℃で乾燥させた後、黒青色固体が５０．９部得られた。該固体を市販のジューサーにて粉砕して、一般式（Ｉ）において、ナフタレン環に結合した窒素上のＲ１の一つは水素原子であり、残りのＲ１がいずれもエチル基であり、Ｘ−がケギン型ケイモリブデン酸イオンからなるアニオンであるトリアリールメタン系レーキ顔料とした。
【００７３】
尚、これら各実施例及び各比較例での洗浄では、洗浄水の比電導度が原水の比電導度＋２０μＳ／ｃｍ以下となった。また、各実施例及び各比較例で得られたレーキ顔料は、いずれも平均粒子径が１００ｎｍ以下であったので、特段の後工程を経ずにそのままカラーフィルタ用顔料として用いた。
【実施例６】
【００７４】
実施例１で得られたレーキ顔料１．８０部、ビックケミー（ＢＹＫ）社製Ｄｉｓｐｅｒｂｙｋ−２１６４  ２．１０部、プロピレングリコールモノメチルエーテルアセテート１１．１０部、  ０．３−０．４ｍｍφセプルビーズをポリビンに入れ、ペイントコンディショナー（東洋精機株式会社製）で４時間分散し、顔料分散液を得た。この顔料分散液７５．００部とポリエステルアクリレート樹脂（アロニックス（商標名）Ｍ７１００、東亜合成化学工業株式会社製）５．５０部、ジぺンタエリスリトールヘキサアクリレート（ＫＡＹＡＲＡＤ（商標名）ＤＰＨＡ、日本化薬株式会社製）５．００部、ベンゾフェノン（ＫＡＹＡＣＵＲＥ（商標名）ＢＰ−１００、日本化薬株式会社製）１．００部、ユーカーエステルＥＥＰ（ユニオンカーバイド社製）１３．５部を分散撹拌機で撹拌し、孔径１．０μｍのフィルターで濾過し、カラーレジストを得た。このカラーレジストは５０ｍｍ×５０ｍｍ、１ｍｍの厚ガラスに乾燥膜厚が２μｍとなるようにスピンコーターを用いて塗布し、その後９０℃で２０分間予備乾燥して塗膜を形成させ、青色画素部を含むカラーフィルタとした。
【実施例７】
【００７５】
実施例１のレーキ顔料を、実施例２で得られたレーキ顔料に代えて同様にカラーフィルタを作成した。
【実施例８】
【００７６】
実施例１のレーキ顔料を、実施例３で得られたレーキ顔料に代えて同様にカラーフィルタを作成した。
【実施例９】
【００７７】
実施例１のレーキ顔料を、実施例４で得られたレーキ顔料に代えて同様にカラーフィルタを作成した。
【実施例１０】
【００７８】
実施例１のレーキ顔料を、実施例５のＮＯ．１で得られたレーキ顔料に代えて同様にカラーフィルタを作成した。
【実施例１１】
【００７９】
実施例１のレーキ顔料を、実施例５のＮＯ．２で得られたレーキ顔料に代えて同様にカラーフィルタを作成した。
【実施例１２】
【００８０】
実施例１のレーキ顔料を、実施例５のＮＯ．３で得られたレーキ顔料に代えて同様にカラーフィルタを作成した。
【実施例１３】
【００８１】
実施例１のレーキ顔料を、実施例５のＮＯ．４で得られたレーキ顔料に代えて同様にカラーフィルタを作成した。
【００８２】
〔比較例２〕
実施例１のレーキ顔料を、ＢＡＳＦ社製ＦＡＮＡＬ ＢＬＵＥ  Ｄ６３４０〔一般式（Ｉ）において、ナフタレン環に結合した窒素上のＲ１の一つは水素原子であり、残りのＲ１がいずれもエチル基であり、アニオンがリンタングステンモリブデン酸イオンである。〕に代えて同様にカラーフィルタを作成した。
【００８３】
〔比較例３〕
実施例１のレーキ顔料を、ＢＡＳＦ社製ＦＡＮＡＬ ＢＬＵＥ  Ｄ６３９０〔一般式（Ｉ）において、ナフタレン環に結合した窒素上のＲ１の一つは水素原子であり、残りのＲ１がいずれもエチル基であり、アニオンがリンモリブデン酸イオンである。〕に代えて同様にカラーフィルタを作成した。
【００８４】
〔比較例４〕
実施例１のレーキ顔料を、比較例１で得られたレーキ顔料〔一般式（Ｉ）において、ナフタレン環に結合した窒素上のＲ１の一つは水素原子であり、残りのＲ１がいずれもエチル基であり、Ｘ−がケギン型ケイモリブデン酸イオンからなるアニオンであるトリアリールメタン系レーキ顔料〕に代えて同様にカラーフィルタを作成した。
【００８５】
カラーフィルタ評価
各実施例及び各比較例で作成した青色画素部を含むカラーフィルタを、１７０℃→１９０℃→２１０℃→２３０℃と順にそれぞれ３０分間ずつ昇温処理することでポストベークを行った。１７０℃までの昇温を行ったサンプル、１９０℃までの昇温を行ったサンプル、２１０℃までの昇温を行ったサンプル、２３０℃までの昇温を行ったサンプルについて、それぞれ輝度Ｙを測定した。そして、１７０℃でのポストベーク前と、２３０℃でのポストベーク後の青色画素部の輝度Yの値を、それぞれ下表に記載した。
【００８６】
【表２】
2011186043.tif 000005
【００８７】
本発明のレーキ顔料から作成したカラーフィルタは、いずれも、２３０℃でのポストベーク後において、従来よりも輝度Yの値の低下を小さく維持することができることは明らかである。
各実施例及び各比較例で作成した青色画素部を含むカラーフィルタは、１９０℃までの昇温では、いずれも輝度Ｙは同等水準を保持しているが、２１０℃まで昇温を行ったサンプルでは各比較例のカラーフィルタの輝度Ｙが各実施例のそれらに比べて低下してくる。特に、２３０℃までの昇温を行ったサンプルでは各比較例のカラーフィルタの輝度Ｙは、各実施例のそれらに比べて著しく低下していた。
【００８８】
特に、ドーソン型リンタングステン酸やケギン型ケイタングステン酸をアニオンとして含有する本発明のレーキ顔料は、ポストベーク前後の比較においてポストベーク後の輝度Ｙの方がむしろ高い値を示しており、極めて特異な特徴を示しており、耐熱性が極めて高いことがわかる。